(57)【要約】【課題】極板に多孔膜層を備えており、極板群の捲回時に発生するひずみを少なくし、そのひずみによる破壊を保護する形で捲回構成されたリチウムイオン二次電池およびその構成法を提供する。【解決手段】正極または負極の少なくともいずれか一方に、フィラーおよび結着剤からなる多孔膜層が接着形成されており、前記正極と前記負極と、その極間にセパレータを用いてまたは用いずに捲回してなる極板群を有するリチウムイオン二次電池において、前記正極、負極の片極あるいは両極に位相差塗工部が設けられており、前記位相差塗工部は巻芯側に配置されている。【選択図】図１
2005174791.tif 000002
【特許請求の範囲】
【請求項１】
正極または負極の少なくともいずれか一方に、フィラーおよび結着剤からなる多孔膜層が接着形成されており、前記正極と前記負極と、その極間にセパレータを用いてまたは用いずに捲回してなる極板群を有するリチウムイオン二次電池において、
前記正極、負極の片極あるいは両極に位相差塗工部が設けられており、前記位相差塗工部は巻芯側に配置されていることを特徴とするリチウムイオン二次電池。
【請求項２】
正極または負極の少なくともいずれか一方に、フィラーおよび結着剤からなる多孔膜層が接着形成されており、前記正極と前記負極と、その極間にセパレータを用いてまたは用いずに捲回してなる極板群を有するリチウムイオン二次電池の構成法において、
前記正極、負極の片極あるいは両極に位相差塗工部が設けられており、前記位相差塗工部側から捲回を始めることを特徴とするリチウムイオン二次電池の構成法。
【請求項３】
前記巻芯には、極板段差の厚みに相当する段差が設けられていることを特徴とする請求項２記載のリチウムイオン二次電池の構成法。
【発明の詳細な説明】
【技術分野】
【０００１】
本発明は、リチウムイオン二次電池およびその構成法に関し、特に多孔膜層を極板上に用いた捲回型極板群の構造とその構成法に関する。
【背景技術】
【０００２】
リチウムイオン二次電池などの化学電池では、正極と負極との間に、それぞれの極板を電気的に絶縁し、さらに電解液を保持する役目をもつセパレータがある。リチウムイオン二次電池では、現在、主にポリエチレンからなる微多孔性薄膜シートが使われている。
【０００３】
さらに、リチウムイオン二次電池では、正極、負極およびセパレータを積層し、捲回する捲回型極板は、円筒形電池のみならず、長円形に捲回することにより角型電池においても、主流として使われている。この捲回方法については、従来から様々な技術が提案されており、例えば、極板が厚い場合における巻始めの段差の影響を解消するために、好適な巻芯による製造方法が提案されている（例えば特許文献１参照）。
【０００４】
ところで、ハイレート特性や寿命特性の向上に有効な手段として、従来の構成、すなわち正負極間に樹脂シートであるセパレータを設置する方法に代えて、正負極の何れかあるいは両者に多孔膜層を形成させる構成が提案されている（例えば特許文献２参照）。
この構成によって、別にセパレータを要していたものを簡略化でき、構成上容易になった。また、別の構成材料であるセパレータがずれることによる短絡不良を抑制する効果もある。
【０００５】
上記の極板群を捲回する場合は、図５に示すように多孔膜層を形成させた極板の巻始めの芯材を露出させ、それを巻芯に挟み込むことにより捲回を始め、他方の極板を巻き込んで、捲回型極板を構成する。
【０００６】
図５において巻芯１は、巻芯上型１ａと巻芯下型１ｂとからなっている。負極２は負極芯材２ａの両側に負極活物質層２ｂが塗工されており、さらに負極活物質層２ｂの表面には多孔膜層３が形成されている。正極４は、正極芯材４ａの両側に正極活物質層４ｂが塗工されている。巻始めの負極芯材２ａを露出させ、その未塗工部１０２を巻芯上型１ａと巻芯下型１ｂとに挟み込むことにより捲回を始め、正極４を巻き込んで、捲回型極板を構成する。
【０００７】
また、上記の構成は、セパレータを併用することも可能であり、その場合は、図１０のようになる。
【０００８】
図６において巻芯１は、巻芯上型１ａと巻芯下型１ｂとからなっている。負極２は負極芯材２ａの両側に負極活物質層２ｂが塗工されており、さらに負極活物質層２ｂの表面には多孔膜層３が形成されている。正極４は、正極芯材４ａの両側に正極活物質層４ｂが塗工されている。セパレータ５を巻芯上型１ａと巻芯下型１ｂとに挟み込むことにより捲回を始め、負極２と正極４を巻き込んで、捲回型極板を構成する。
【特許文献１】特開平９−３５７３８号公報
【特許文献２】特開平１０−１０６５３０号公報（請求項１５、図２）
【発明の開示】
【発明が解決しようとする課題】
【０００９】
しかしながら、上記の極板群においては、多孔膜層はフィルムからなるセパレータとは異なり水平方向の強度を保持しうる構造を有しないため、正極および負極を捲回構成する際、巻芯側の最内径に掛かる歪みにより、あるいは極板厚に相当する段差に伴う変形により、多孔膜層が破壊され、結果的に短絡不良を多発するに至っていた。
【００１０】
本発明は上記課題を解決するもので、多孔膜を保護する形で捲回構成時されたリチウムイオン二次電池およびその構成法を提供することを目的とする。
【課題を解決するための手段】
【００１１】
上記課題を解決するために本発明の請求項１に記載のリチウムイオン二次電池は、正極または負極の少なくともいずれか一方に、フィラーおよび結着剤からなる多孔膜層が接着形成されており、前記正極と前記負極と、その極間にセパレータを用いてまたは用いずに捲回してなる極板群を有するリチウムイオン二次電池において、前記正極、負極の片極あるいは両極に位相差塗工部が設けられており、前記位相差塗工部は巻芯側に配置されていることを特徴とするものである。
【００１２】
本発明の正極には、従来公知のものが使えるが、コバルト酸リチウムやニッケル酸リチウムなどの複合酸化物を活物質として用いるのが好ましい。この複合酸化物の活物質を導電剤と結着剤とともに合剤とし、集電体の両面に塗布するなどして正極を作成する。
【００１３】
本発明の負極には、従来公知のものが使えるが、人造黒鉛や天然黒鉛などの炭素質材料を活物質として用いるのが好ましい。この炭素質の活物質を導電剤と結着剤とともに合剤とし、集電体の両面に塗布するなどして負極を作成する。
【００１４】
多孔膜層の少なくとも１種は、非結晶性で耐熱性が高くゴム弾性を有する、ポリアクリロニトリル単位を含むゴム性状高分子であることが好ましい。さらに多孔膜層にフィラーとして用いられるのは、無機酸化物が好適である。各種樹脂微粒子もフィラーとしては一般的であるが、前述のように耐熱性が必要である上に、リチウムイオン電池の使用範囲内で電気化学的に安定である必要があり、これら要件を満たしつつ塗料化に適する材料としては無機酸化物が最も好ましい。
【００１５】
前述の課題は、従来のフィルムをセパレータに用いた電池構造および構成法を行うことで、フィルムより水平方向の強度が小さい多孔膜層が破壊し、セパレータを突き破ることで引起される。そこで巻芯側の極板構造を、ひずみの掛かりにくい位相差塗工とした。この構成により巻芯側の最内径や段差などの変形による歪みが緩和される。
【００１６】
この位相差塗工部とは芯材の片側のみに合剤層が塗布されたもので、これを設けた負極上に多孔膜層を設ける場合、位相差塗工部を巻芯側に配して捲回構成すれば、片側のみの塗布であるため、段差が約半分になるので、段差を起点として起こるクラック発生と、続いて起こる多孔膜層の破壊を回避できるのでより好ましい。
【００１７】
本発明の請求項２に記載のリチウムイオン二次電池の構成法は、正極または負極の少なくともいずれか一方に、フィラーおよび結着剤からなる多孔膜層が接着形成されており、前記正極と前記負極と、その極間にセパレータを用いてまたは用いずに捲回してなる極板群を有するリチウムイオン二次電池の構成法において、前記正極、負極の片極あるいは両極に位相差塗工部が設けられており、前記位相差塗工部側から捲回を始めることを特徴とするものである。
【００１８】
位相差塗工部は、段差が発生する正極、負極の両極に設けるのが良いが、いずれか一方のみの場合もある。
【００１９】
捲回時においては、内周側の方が外周側より段差の影響を大きく受けやすいため、段差の小さい構造から巻始めるが好ましい。
【００２０】
位相差塗工部では段差についても位相差があるため、一つの段差は小さくなり、捲回した時に極板に対して「優しい構造」となっている。捲回時においては、前述の通り、内周側の方が外周側より段差の影響を大きく受けやすいため、「優しい構造」は内周側に配するように捲回するのがより好ましい。
【００２１】
本発明の請求項３に記載のリチウムイオン二次電池の構成法は、請求項２記載の構成法において、前記巻芯には、極板の段差厚みに相当する段差が設けられていることを特徴とするものである。
【００２２】
このように、極板の段差厚みに相当する段差を設けた巻芯を用いることにより、極板厚に相当する段差が解消される。
【発明の効果】
【００２３】
以上のように本発明の構成を採用することにより、巻芯側の最内径や段差などの変形による歪みが緩和され、多孔膜層の破壊が抑制されるという顕著な効果を示す。
【発明を実施するための最良の形態】
【００２４】
以下、本発明の実施の形態を、図面を参照しながら説明する。
【００２５】
（実施の形態１）
正極は、コバルト酸リチウム粉末１００重量部に対し、導電剤のアセチレンブラック（ＡＢ）粉末３重量部と結着剤のポリ弗化ビニリデン樹脂（ＰＶｄＦ樹脂）４重量部を混合し、これらを脱水ノルマルメチルピロリドン（ＮＭＰ）に分散させてスラリーを作製し、アルミ箔からなる正極集電体上の両面に塗布し、乾燥後、圧延して作製した。圧延後の厚みは、正極集電体が、１５μｍ、合剤層がそれぞれ片面で７０μｍであった。
【００２６】
負極は、負極活物質として人造黒鉛粉末を用い、これの１００重量部に対して、日本ゼオン製スチレン−メタクリル酸−ブタジエン共重合体を１重量部とカルボキシメチルセルロース（ＣＭＣ）１重量部を混合し、これらを脱イオン水に分散させてスラリーを作製し、銅箔からなる負極集電体上の両面に塗布し、乾燥後、圧延して作製した。圧延後の厚みは、負極集電体が、１０μｍ、合剤層がそれぞれ片面で７５μｍであった。
【００２７】
多孔膜は平均粒径０．４μｍのアルミナ粉末９０重量部に対して、平均粒径０．０５μｍのアルミナ粉末１０重量部を混合した混合アルミナ粉末を１００重量部に日本ゼオン製アクリルニトリル−アクリレート共重合ゴム粒子（ＢＭ５００Ｂ）を１重量部、ＰＶｄＦ樹脂を１重量部を混合し、これらを脱水ＮＭＰに分散させてスラリーを作製し、このペーストを負極電極上に２０μｍ膜厚となるようにコンマロールコートで塗工した。その後、１００℃１５分程度熱風乾燥で乾燥させた。この一連の作業を負極の両面に行い、膜形成負極電極を得た。
【００２８】
これを用いて正極と合わせて、図１のように電極群を構成し、その電極群を、電池缶に挿入し、電解液を注液し、封口して電池とした。ここで、電解液には、エチレンカーボネート（ＥＣ）、エチルメチルカーボネート（ＥＭＣ）およびジメチルカーボネート（ＤＭＣ）の体積比１：１：１の混合溶媒にビニレンカーボネート（ＶＣ）を４重量％添加し、さらにＬｉＰＦ6を１モル／リットル溶解したものを使用した。電解液量は、約５．１ｍｌである。
【００２９】
なお、この作製した円筒形電池は直径１８ｍｍ、高さ６５ｍｍである。本実施例の電池は、２０００ｍＡｈを設計容量とした。
【００３０】
本実施の形態の構成法を図１を用いてさらに詳しく説明する。
【００３１】
図１において、巻芯１は、巻芯上型１ａと巻芯下型１ｂとからなっている。負極２は負極芯材２ａの両側に負極活物質層２ｂが塗工されており、さらに負極２の巻き芯側は、位相差塗工部２ｃが設けられており、負極活物質層２ｂの表面には多孔膜層３が形成されている。
【００３２】
正極４は、正極芯材４ａの両側に正極活物質層４ｂが塗工されている。また、正極４の正極活物質層４ｂに位相差塗工部４ｃを設けている。
【００３３】
さらに巻始めの負極芯材２ａの未塗工部１０２を、巻芯上型１ａと巻芯下型１ｂとに挟み込むことにより捲回を始め、正極４を巻き込んで、捲回型極板を構成した。
【００３４】
本実施例においては、巻芯部において、位相差塗工部が片側のみの塗布であるため、段差が約半分になるので段差を起点として起こるクラック発生と、続いて起こる多孔膜層３の破壊をさらに回避できる。つまり、位相差塗工部では段差についても位相差があるため、一つの段差は小さくなり、捲回した時に極板に対して、さらに「優しい構造」となっている。
【００３５】
（実施の形態２）
本実施の形態においては、実施の形態１では使用しなかったセパレータを使用し、電極群の構成を図２のようにした以外は、実施の形態１と同様にして電池を作成した。
【００３６】
本実施の形態の構成法を図４を用いてさらに詳しく説明する。
【００３７】
図２においても、図１と同じ符号は、図１と同じ名称、機能を持つものである。つまり、巻芯１は、巻芯上型１ａと巻芯下型１ｂとからなっている。負極２は負極芯材２ａの両側に負極活物質層２ｂが塗工されており、さらに負極２の巻き芯側は、位相差塗工部２ｃが設けられており、負極活物質層２ｂの表面には多孔膜層３が形成されている。
【００３８】
正極４は、正極芯材４ａの両側に正極活物質層４ｂが塗工されている。また、正極４の正極活物質層４ｂに位相差塗工部４ｃを設けている。
【００３９】
さらに、セパレータ５を、巻芯上型１ａと巻芯下型１ｂとに挟み込むことにより捲回を始め、負極２、正極４を巻き込んで、捲回型極板を構成する。
【００４０】
本実施の形態においては、実施の形態３に比べ、セパレータ５を併用しているため、多孔質層３を薄くすることが出きるため、掛かるひずみは小さくなっているが、本実施の形態においても、巻芯部において、位相差塗工部が片側のみの塗布であるため、段差が約半分になるので段差を起点として起こるクラック発生と、続いて起こる多孔膜層３の破壊をさらに回避できる。
【００４１】
（実施の形態３）
本実施の形態においては、電極群の構成を図３のように巻芯と負極活物質層の付け位置を変えた以外は、実施の形態１と同様にして電池を作成した。
【００４２】
本実施の形態の構成法を図３を用いてさらに詳しく説明する。
【００４３】
図３において、巻芯３０１の巻芯上型３０１ａに段差部３０１ｃを設ける。巻始めの負極芯材２ａを、巻芯上型３０１ａと巻芯下型３０１ｂとに挟み込むことにより捲回を始め、正極４を巻き込んで、捲回型極板を構成する。負極の位相差塗工部の始まり部と、巻芯上型３０１ａの段差部３０１ｃが合うように負極芯材２ａの長さを決めておく。
【００４４】
このような構成とすることで、片側極板厚に相当する段差部３０１ｃを設けた巻芯を用いることにより、片側極板厚に相当する段差が解消され、位相差塗工部の緩和効果を巻芯側の最内径歪みのみに集中できる。
【００４５】
（実施の形態４）
本実施の形態においては、実施の形態３では使用しなかったセパレータを使用し、電極群の構成を図４のようにした以外は、実施の形態２と同様にして電池を作成した。
【００４６】
本実施の形態の構成法を図４を用いてさらに詳しく説明する。
【００４７】
図４において、巻芯４０１の巻芯上型４０１ａに段差部４０１ｃを設ける。セパレータ５を、巻芯上型４０１ａと巻芯下型４０１ｂとに挟み込むことにより捲回を始め、負極２、正極４を巻き込んで、捲回型極板を構成する。負極２の始まり部と、巻芯上型４０１ａの段差部４０１ｃが合うように負極２の挿入タイミングを決めておく。
【００４８】
このような構成とすることで、極板厚に相当する段差部４０１ｃを設けた巻芯を用いることにより、極板厚に相当する段差が解消され、位相差塗工部の緩和効果を巻芯側の最内径ひずみのみに集中できる。
【産業上の利用可能性】
【００４９】
本発明のリチウムイオン二次電池は、安全性の優れたポータブル用電源等として有用である。
【図面の簡単な説明】
【００５０】
【図１】実施の形態１の電極群の捲回状態を示す模式図
【図２】実施の形態２の電極群の捲回状態を示す模式図
【図３】実施の形態３の電極群の捲回状態を示す模式図
【図４】実施の形態４の電極群の捲回状態を示す模式図
【図５】従来構成の第１の例になる電極群の捲回状態を示す模式図
【図６】従来構成の第２の例になる電極群の捲回状態を示す模式図
【符号の説明】
【００５１】
１  巻芯
１ａ  巻芯上型
１ｂ  巻芯下型
２  負極
２ａ  負極芯材
２ｂ  負極活物質層
２ｃ  位相差塗工部
３  多孔膜層
４  正極
４ａ  正極芯材
４ｂ  正極活物質層
４ｃ  位相差塗工部
５  セパレータ
１０２  未塗工部
【図１】
2005174791.tif 000003
【図２】
2005174791.tif 000004
【図３】
2005174791.tif 000005
【図４】
2005174791.tif 000006
【図５】
2005174791.tif 000007
【図６】
2005174791.tif 000008